(57)【要約】  格子模様繰り返し単位からなるシングル緯編み地であり、かつ、目付が３０〜９０ｇ／ｍ２であり、破裂強度が３００ＫＰａ以上である軽量薄手ニット生地。該生地における格子模様繰り返し単位は、格子フレームと、格子内部の充填領域とからなり、縦横に突出した格子縞効果を有し、かつ、風合いが軽やかであり、透視感が高く、形状保持性が高く、コストが安い。【選択図】図１
2017516925.tif 000002
【特許請求の範囲】
【請求項１】
格子模様繰り返し単位からなるシングル緯編み地であり；かつ、目付が３０〜９０ｇ／ｍ２であり、破裂強度が３００ＫＰａ以上であることを特徴とする軽量薄手ニット生地。
【請求項２】
前記格子模様繰り返し単位の１つのサイクルにおいて、フレームの縦方向ループ数が３〜３６個であり、横方向ループ数が５個以上であることを特徴とする請求項１に記載の軽量薄手ニット生地。
【請求項３】
前記格子模様繰り返し単位において、フレームの外観糸がフィラメント複合糸である場合の繊度は３０〜８０デニールであり、フレームの外観糸が短繊維糸である場合の繊度は８０〜１００番手であり；充填領域の外観糸がフィラメント複合糸である場合の繊度は２０〜５０デニールであり、充填領域の外観糸が短繊維糸である場合の繊度は８０〜１００番手であり；かつ、フレームの外観糸の繊度が充填領域の外観糸の繊度よりも大きいことを特徴とする請求項１または２に記載の軽量薄手ニット生地。
【請求項４】
前記フレームの外観糸は、ナイロン、ダクロン、綿、ビスコース繊維から選ばれた１種であり、前記充填領域の外観糸は、少なくとも、ナイロン、ダクロン、綿、ビスコース繊維から選ばれた１種であることを特徴とする請求項１または２に記載の軽量薄手ニット生地。
【請求項５】
前記充填領域の外観糸にスパンデックスがさらに含まれていることを特徴とする請求項４に記載の軽量薄手ニット生地。
【請求項６】
前記ニット生地の強度軽量指数が０．３ｇ／ｍ２・ＫＰａ未満であることを特徴とする請求項１に記載の軽量薄手ニット生地。
【発明の詳細な説明】
【技術分野】
【０００１】
本発明はニット生地に関し、具体的には、格子模様を有する軽量薄手ニット生地に関する。
【背景技術】
【０００２】
古来、衣服に対する人々の追求が止んだことはなく、当初は恥部を隠すだけだったが現在は外観の美しさが重視されるようになっており、当初は保温が目的だったが現在は様々な機能が求められている。人々は現在、毎年の超高温の夏に臨んで、軽量薄手で柔軟な衣服生地を切実に必要としている。
【０００３】
現在市販されている軽量薄手生地は織物類とニット類に分けられる。そのうち織物類の生地は軽量薄手性が優れており強度が高いため大部分の市場シェアを占めており、特に、生地の外観の美しさを高めるため、経糸と緯糸の繊維種類と配合比を調整することによって形成された格子模様の軽量薄手生地が、多くの消費者の好評を博しているが、このタイプの生地は柔軟性および伸張性が不足しており、人々のニーズを完全に満たすことができず；ニット類の生地は、柔軟性および伸張性は織物類の生地よりも優れているが、軽量薄手性と高い破裂強度とを同時に兼ね備えるのは困難であるため市場シェアが小さいが、関連する開発も少なくない。
【０００４】
中国特許文献ＣＮ２０１１２０２８９３５１．０で開示された緯編み小チェック生地は、水平に並んだ細糸編成領域と垂直に並んだ太糸針抜き領域とを備え、チェック効果が顕著であり、生地の吸湿導汗性を高め、外観のスタイルを改善しており、手触りがソフトであり、弾力性が高いが、該生地は両面編成物であり、太糸と細糸を組み合わせて使用することによって生地の目付をある程度低減して軽量化を実現しているが、さらに改善する必要が依然としてある。
【０００５】
また、中国特許文献ＣＮ２０１３２０４５９０３５．２で開示された新型のくり抜き布は、ジャカード織機によってレーヨンの編成領域に不透明な方形の小格子を形成させ、ダクロン短繊維の編成領域に透明な方形の小格子を形成させ、このような組み合わせは、くり抜き布の階層感を高め、生地の目付を低下させることができるが、レーヨンとダクロン短繊維を交互に使用するため、形成される模様が横縞になりがちであり；ジャカード織機の使用も、加工コストを相応に高めている。
【０００６】
また、シングル緯編み機の編成コストは安く、得られる編成物の目付が同規格の両面編成物よりも軽くなるが、破裂強度は要求を達成するのが困難であり；しかも、シングル緯編み機には４種類の針経路しかなく、横方向の補強縞組織は容易に実現することができるが、縦方向の補強縞は作製が困難である。
【発明の概要】
【発明が解決しようとする課題】
【０００７】
上記問題に対し、本発明の目的は、コストが安く、手触りがソフトであり、目付が軽く（軽量薄手であり）、強度が高いシングルニット生地を提供することにある。
【課題を解決するための手段】
【０００８】
本発明の技術的解決案は次の通りである。
【０００９】
本発明のニット生地は、格子模様繰り返し単位からなるシングル緯編み地であり；かつ、目付が３０〜９０ｇ／ｍ２であり、破裂強度が３００ＫＰａ以上である。
【００１０】
本発明のニット生地は、格子模様繰り返しデザインによって、シングルニット生地の破裂強度が低い問題を解決しており、生地の使用性能を高めており；同時に、より独特な外観を生地に与え、軽量薄手生地の外観の単調さの問題を解決しており、衣服の個性化に対する人々の追求を大いに満たし；しかも、手触りがソフトで細やかであり、風合いが軽やかである。
【図面の簡単な説明】
【００１１】
【図１】シングル格子模様の概略図である。
【発明を実施するための形態】
【００１２】
本発明の軽量薄手ニット生地は、格子模様繰り返し単位からなるシングル緯編み織物である。ここで言う格子模様繰り返し単位は、フレームと、格子内部の充填領域とからなり、そのうちフレーム（横方向、縦方向）は、同種の糸がループ形成されて並んでなり；格子内部の充填領域は、他種の糸（例えば原料が異なるかまたは繊度が異なる）がループ形成されて並んでなり、フレームの糸は該領域内でループ形成しないことにより格子効果を生じると同時に、生地の目付が低下しても破裂強度が依然として基準に適合していることを保証することができる。
【００１３】
本発明の軽量薄手ニット生地の破裂強度は３００ＫＰａ以上であり、目付は３０〜９０ｇ／ｍ２である。破裂強度が基準に適合していることを保証する前提の下で（ＪＩＳ規格の規定は２９４ＫＰａ）、ニット生地の目付が３０ｇ／ｍ２以下に達するのは不可能である。
【００１４】
格子模様繰り返し単位のサイズの大きさも、軽量薄手生地の破裂強度および軽量薄手性にかかわる。本発明における個々の格子模様繰り返し単位において、好ましくは、縦方向フレームのループ数は３〜３６個であり、横方向フレームのループ数は５個以上である。縦方向フレームのループ数が３個未満であり、横方向フレームのループ数が５個未満であれば、格子模様のサイズは小さめになり、かつ、フレームの外観糸の繊度が充填領域の外観糸の繊度よりも大きく、充填領域の外観糸が占める割合が少なくなることで、生地の手触りが粗くなるに至り、目付が増加し、軽量化に不利である。格子模様の大きさはフレームの外観糸の繊度に基づいて決めなければならず、フレームの外観糸の繊度が大きくなるほど、選択使用可能な格子模様も大きくなり；本発明の格子繰り返し単位の横方向フレームのループ数は、より好ましくは５〜３６個である（小型ジャカード織機は最多でも３６針）。
【００１５】
軽量薄手の効果を得るため、格子フレームおよび充填領域で使用される糸の繊度は必ず低くなければならず、生地の軽量性および編成条件の可能性を総合的に考慮すると（非弾力性糸の繊度が２０Ｄ未満であれば丸編み機が編成するのは困難である）、本発明は、好ましくは、フレームの外観糸がフィラメント複合糸である場合の繊度は３０〜８０デニールであり、より好ましくは４０〜６０デニールであり；フレームの外観糸が短繊維糸である場合の繊度は８０〜１００番手であり、より好ましくは８０番手である。充填領域の外観糸がフィラメント複合糸である場合の繊度は２０〜５０デニールであり、より好ましくは２０〜４０デニールであり、充填領域の外観糸が短繊維糸である場合の繊度は８０〜１００番手であり、より好ましくは１００番手である。充填領域の外観糸の繊度がフレームの外観糸の繊度よりも大きければ、生地表面が縦横の凹溝効果を呈することを同時に考えると、生地の破裂強度の向上に不利であり、しかも、このようであれば、充填領域の外観糸が占める比率が大きく、生地の軽量性に影響するおそれがある。そのため、本発明のフレームの外観糸の繊度が充填領域の外観糸の繊度よりも大きいことが要求される。フレームと充填領域の外観糸の繊度が大きすぎれば、生地は軽量化を実現することができない。用いる糸が短繊維糸である場合、短繊維糸の強度はフィラメント複合糸よりも低いので、同等の強度の生地を得るために、用いられる短繊維糸の繊度はフィラメント複合糸よりも大きくなければならない。また、充填領域の糸の繊度は比較的細く、比較的高い透視感を得ることができる。説明を要するのは、上記の文では短繊維糸の繊度を番手で計算しており、番手の数値が高くなるほど糸の繊度が小さくなる、という点である。デニールと番手は、「デニール＝５３１５／番手」により換算することができる。
【００１６】
本発明の軽量薄手ニット生地において、格子フレームの外観糸の繊維原料と、格子充填領域の外観糸の繊維原料については、いずれも特に限定されておらず、化学繊維であってよく、天然繊維であってもよい。そのうち化学繊維の断面形状は円形であってよく、三角形、四角形等の特殊形状であってもよく；全つや消し、半つや消し、大つやあり等であってよい。周知の通り、ナイロン繊維は、高い強度と耐摩耗性および優れた吸水性を有しており、高い破裂強度と着心地を軽量薄手生地に与えることができ；ダクロン繊維は、腐食に耐え、しわが寄りにくく、洗いやすく早く乾くという特徴を有しており、優れた形状保持性と「ウォッシュアンドウェアー」性を軽量薄手織物に与え；綿とビスコース繊維は天然繊維であり、純天然の柔軟特性および優れた吸水性を有しており、肌に接する下着の材料の優れた選択肢である。従って、格子フレームの外観糸の繊維原料は、好ましくはナイロン、ダクロン、綿またはビスコースのうち１種である。格子充填領域の外観糸の繊維原料は、好ましくは、少なくとも、ナイロン、ダクロン、綿またはビスコースから選ばれた１種であり；例えば、ナイロン／ビスコース混紡糸、ダクロン／ビスコース混紡糸、ダクロン／棉混紡糸、ナイロン短繊維糸、ダクロン短繊維糸、純綿糸、ナイロンフィラメント等であるが、これらに限定されない。
【００１７】
最終製品の着心地を考慮すると、最も好ましいのは、本発明の軽量薄手ニット生地に一定の弾力性を与えることである。本発明において、格子フレームは、外観の美しさや補強機能を提供する以外に形状保持の役割も担っているので、弾力性糸を使用するのには適しておらず；格子充填領域の役割は、生地の軽量性を確保するためであるので、該領域で弾力性糸を使用しても問題はない。ここで用いられる弾力性糸は特に限定されておらず、スパンデックスの裸糸であってよく、スパンデックスの被覆糸、スパンデックスのコアスパン糸または高弾性化繊維フィラメント（ポリブチレンテレフタレート繊維、ポリトリメチレンテレフタレート繊維、ポリブチレンテレフタレート繊維／ポリエチレンテレフタレート繊維等）であってもよく、好ましくはスパンデックス裸糸であり、その含有量は５％〜１０％である。
【００１８】
本発明の軽量薄手生地の強度軽量指数は０．３ｇ／ｍ２・ＫＰａ未満であり、強度軽量指数が０．３ｇ／ｍ２・ＫＰａ以上である場合、生地の目付が９０ｇ／ｍ２よりも大きいかまたは破裂強度が３００ＫＰａ未満である状況と；強度軽量指数が小さいほど、生地の軽量性と破裂強度とが結びついた優越性を体現することができる状況の２つが生じる可能性がある。従来の軽量薄手シングルニット生地の目付は一般的に、いずれも１１０ｇ／ｍ２以上であり、同等の条件では、本発明の生地の軽量性や破裂強度の方が優れている。従来の、同等の編成条件下で針抜きまたは２種の異なる糸の交編によって形成される格子模様に比べ、生地の破裂強度が大幅に高められており、しかも、縦横の突出を有する格子縞効果を形成しており、独特な外観の風格を獲得しているほか、優れた形状保持性を生地に持たせている。
【実施例】
【００１９】
以下、実施例および比較例を参照しながら、本発明についてさらに記述する。
【００２０】
本発明において係る各パラメータの試験方法は次の通りである：
（１）目付
ディスクサンプラを使用して１００ｃｍ２の布サンプルを切り取り、秤量して該布サンプルの重量値（ｇ）を得、該重量値に１００を乗じ、１平方メートルの布サンプルの重量、すなわち目付（ｇ／ｍ２）を算出する。
【００２１】
（２）破裂強度
ＪＩＳ  Ｌ１０９６（２０１０年）のＡ法による。
【００２２】
（３）強度軽量指数（ｇ／ｍ２・ｋｐａ）＝目付（ｇ／ｍ２）／破裂強度（ｋｐａ）。
【００２３】
実施例１
３０Ｄ−２４ｆ−全つや消しナイロンＦＤＹ（東麗合成繊維（南通）有限公司製）を選択使用して格子フレームの外観糸とし、２０Ｄ−１２ｆ−半つや消しナイロンＦＤＹ（東麗合成繊維（南通）有限公司製）を格子充填領域の外観糸とし、３２Ｇの日本福原シングル丸編み機において、４口が１つのサイクルである組織で編成を行い、本発明の軽量薄手ニット生地を得る。そのうち、第１、３、４口は３０ＤのナイロンＦＤＹであり、かつ、第４口はすべてループ形成して格子の横方向フレームを形成し、第１、３口の第１針はループ形成であり、残りの針数はミス・タックをサイクルとして格子の縦方向フレームを形成し；第２口は２０ＤのナイロンＦＤＹであり、かつ、第１針はミスであり、その他の針数はすべてループ形成して格子充填領域の外観糸を形成する。
【００２４】
得られた生地の目付は７９ｇ／ｍ２であり、破裂強度は３１０ＫＰａであり、強度軽量指数は０．２５ｇ／ｍ２・ｋｐａであり；１つの格子模様繰り返し単位において、縦方向フレームのループ数は３個であり、横方向フレームのループ数は５個であり、各特性パラメータについては表１を参照のこと。
【００２５】
実施例２
８０Ｄ−７２ｆ−全つや消しナイロンＦＤＹ（東麗合成繊維（南通）有限公司製）を選択使用して格子フレームの外観糸とし、５０Ｄ−３６ｆ−全つや消しナイロンＦＤＹ（東麗合成繊維（南通）有限公司製）を充填領域の外観糸とし、３２Ｇの日本福原シングル丸編み機において、７２口が１つのサイクルである組織で編成を行い、本発明の軽量薄手ニット生地を得る。そのうち、奇数口および第７２口は８０ＤのナイロンＦＤＹであり、第７１、７２口はすべてループ形成して格子の横方向フレームを形成し、他の奇数口の第１針はループ形成であり、残りの針数はミス・タック繰り返しが格子の縦方向フレームを形成し；偶数口は５０ＤのナイロンＦＤＹであり、第１針はミスであり、残りはすべてループ形成して格子の充填領域の外観糸を形成する。
【００２６】
得られた生地の目付は８１ｇ／ｍ２であり、破裂強度は３７０ＫＰａであり、強度軽量指数は０．２２ｇ／ｍ２・ｋｐａであり；１つの格子模様繰り返し単位において、縦方向フレームのループ数は３６個であり、横方向フレームのループ数は３６個であり、各特性パラメータについては表１を参照のこと。
【００２７】
実施例３
５０Ｄ−３６ｆ−全つや消しナイロンＦＤＹ（東麗合成繊維（南通）有限公司製）を選択使用して格子フレームの外観糸とし、３０Ｄ−２４ｆ−全つや消しナイロンＦＤＹ（東麗合成繊維（南通）有限公司製）、２０Ｄ−１２７Ｃスパンデックス（ライクラジャパン）を充填領域の外観糸とし、３２Ｇの日本福原シングル丸編み機において、７２口が１つのサイクルである組織で編成を行い、本発明の軽量薄手ニット生地を得る。そのうち、奇数口および第７２口は５０ＤのナイロンＦＤＹであり、かつ、第７１、７２口がすべてループ形成して格子の横方向フレームを形成し、他の奇数口の第１針はループ形成であり、残りの針数はミス・タックをサイクルとして格子の縦方向フレームを形成し；偶数口は３０ＤのナイロンＦＤＹ和スパンデックスであり、かつ、第１針はミスであり、残りはすべてループ形成して格子の充填領域の外観糸を形成する。
【００２８】
得られた生地の目付は３２ｇ／ｍ２であり、破裂強度は３１２ＫＰａであり、強度軽量指数は０．１０ｇ／ｍ２・ｋｐａであり；１つの格子模様繰り返し単位において、縦方向フレームのループ数は３６個であり、横方向フレームのループ数は３６個であり、各特性パラメータについては表１を参照のこと。
【００２９】
実施例４
３０Ｄ−２４ｆ−全つや消しダクロンＦＤＹ（東麗合成繊維（南通）有限公司製）を選択使用して格子フレームの外観糸とし、２０Ｄ−１２ｆ−半つや消しダクロンＦＤＹ（東麗合成繊維（南通）有限公司製）を充填領域の外観糸とし、３２Ｇの日本福原シングル丸編み機において、４口が１つのサイクルである組織で編成を行い、本発明の軽量薄手ニット生地を得る。そのうち、第１、３、４口は３０ＤのダクロンＦＤＹであり、かつ、第４口はすべてループ形成して格子の横方向フレームを形成し、第１、３口の第１針はループ形成であり、残りの針数はミス・タックをサイクルとして格子の縦方向フレームを形成し；第２口は２０ＤのダクロンＦＤＹであり、かつ、第１針はミスであり、その他の針数がループ形成して格子充填領域の外観糸を形成する。
【００３０】
得られた生地の目付は８４ｇ／ｍ２であり、破裂強度は３０４ＫＰａであり、強度軽量指数は０．２８ｇ／ｍ２・ｋｐａであり；１つの格子模様繰り返し単位において、縦方向フレームのループ数は３個であり、横方向フレームのループ数は５個であり、各特性パラメータについては表１を参照のこと。
【００３１】
実施例５
８０Ｄ−４８ｆ一全つや消しダクロンＦＤＹ（東麗合成繊維（南通）有限公司製）を選択使用して格子フレームの外観糸とし、５０Ｄ−３６ｆ−全つや消しダクロンＦＤＹ（東麗合成繊維（南通）有限公司製）を充填領域の外観糸とし、３２Ｇの日本福原シングル丸編み機において、７２口が１つのサイクルである組織で編成を行い、本発明の軽量薄手ニット生地を得る。そのうち、奇数口および第７２口は８０ＤのダクロンＦＤＹであり、かつ、第７１、７２口がすべてループ形成することで格子の横方向フレームを形成し、他の奇数口の第１針はループ形成であり、残りの針数はミス・タックをサイクルとして格子の縦方向フレームを形成し；偶数口は５０ＤのダクロンＦＤＹであり、かつ、第１針はミスであり、残りはすべてループ形成して格子の充填領域の外観糸を形成する。
【００３２】
得られた生地の目付は８６ｇ／ｍ２であり、破裂強度は３５４ＫＰａであり、強度軽量指数は０．２４ｇ／ｍ２・ｋｐａであり；１つの格子模様繰り返し単位において、縦方向フレームのループ数は３６個であり、横方向フレームのループ数は３６個であり、各特性パラメータについては表１を参照のこと。
【００３３】
実施例６
８０Ｓのコームドコットン糸（江蘇無錫第一棉紡廠製）を選択使用して格子フレームの外観糸とし、１００Ｓのコームドコットン糸（江蘇無錫第一棉紡廠製）を充填領域の外観糸とし、３２Ｇの日本福原シングル丸編み機において、４口が１つのサイクルである組織で編成を行い、本発明の軽量薄手ニット生地を得る。そのうち、第１、３、４口は８０Ｓのコームドコットン糸であり、かつ、第４口はすべてループ形成して格子の横方向フレームを形成し、第１、３口の第１針はループ形成であり、残りの針数はミス・タックをサイクルとして格子の縦方向フレームを形成し；第２口は１００Ｓのコームドコットン糸であり、かつ、第１針はミスであり、その他の針数がループ形成することで格子充填領域の外観糸を形成する。
【００３４】
得られた生地の目付は８９ｇ／ｍ２であり、破裂強度は３３４ＫＰａであり、強度軽量指数は０．２７ｇ／ｍ２・ｋｐａであり；１つの格子模様繰り返し単位において、縦方向フレームのループ数は３個であり、横方向フレームのループ数は５個であり、各特性パラメータについては表１を参照のこと。
【００３５】
実施例７
８０Ｓのコームドコットン糸（江蘇無錫第一棉紡廠製）を選択使用して格子フレームの外観糸とし、１００Ｓのコームドコットン糸（江蘇無錫第一棉紡廠製）を充填領域の外観糸とし、３２Ｇの日本福原シングル丸編み機において、７２口が１つのサイクルである組織で編成を行い、本発明の軽量薄手ニット生地を得る。そのうち、奇数口および第７２口は８０Ｓのコームドコットン糸であり、かつ、第７１、７２口がすべてループ形成して格子の横方向フレームを形成し、他の奇数口の第１針はループ形成であり、残りの針数はミス・タックをサイクルとして格子の縦方向フレームを形成し；偶数口は１００Ｓのコームドコットン糸であり、かつ、第１針はミスであり、残りすべてがループ形成することで格子の充填領域の外観糸を形成する。
【００３６】
得られた生地の目付は６８ｇ／ｍ２であり、破裂強度は３２８ＫＰａであり、強度軽量指数は０．２１ｇ／ｍ２・ｋｐａであり；１つの格子模様繰り返し単位において、縦方向フレームのループ数は３６個であり、横方向フレームのループ数は３６個であり、各特性パラメータについては表１を参照のこと。
【００３７】
実施例８
８０Ｓのビスコース短繊維糸（江蘇張家港和華紡織有限公司製）を選択使用して格子フレームの外観糸とし、１００Ｓのビスコース短繊維糸（江蘇張家港和華紡織有限公司製）を充填領域の外観糸とし、３２Ｇの日本福原シングル丸編み機において、４口が１つのサイクルである組織で編成を行い、本発明の軽量薄手ニット生地を得る。そのうち、第１、３、４口は８０Ｓのビスコース糸であり、かつ、第４口はすべてループ形成して格子の横方向フレームを形成し、第１、３口の第１針はループ形成であり、残りの針数はミス・タックをサイクルとして格子の縦方向フレームを形成し；第２口は１００Ｓのビスコース糸であり、かつ、第１針はミスであり、その他の針数がすべてループ形成することで格子充填領域の外観糸を形成する。
【００３８】
得られた生地の目付は８１ｇ／ｍ２であり、破裂強度は３２９ＫＰａであり、強度軽量指数は０．２５ｇ／ｍ２・ｋｐａであり；１つの格子模様繰り返し単位において、縦方向フレームの縦方向ループ数は３個であり、横方向フレームのループ数は５個であり、各特性パラメータについては表１を参照のこと。
【００３９】
実施例９
８０Ｓのビスコース短繊維糸（江蘇張家港和華紡織有限公司製）を選択使用して格子フレームの外観糸とし、１００Ｓのビスコース短繊維糸（江蘇張家港和華紡織有限公司製）を充填領域の外観糸とし、３２Ｇの日本福原シングル丸編み機において、７２口が１つのサイクルである組織で編成を行い、本発明の軽量薄手ニット生地を得る。そのうち、奇数口および第７２口は８０Ｓのコームドコットン糸であり、かつ、第７１、７２口がすべてループ形成することで格子の横方向フレームを形成し、他の奇数口の第１針はループ形成であり、残りの針数はミス・タックをサイクルとして以格子の縦方向フレームを形成し；偶数口は１００Ｓのコームドコットン糸であり、かつ、第１針はミスであり、残りはすべてループ形成して格子の充填領域の外観糸を形成する。
【００４０】
得られた生地の目付は５９ｇ／ｍ２であり、破裂強度は３１９ＫＰａであり、強度軽量指数は０．１８ｇ／ｍ２・ｋｐａであり；１つの格子模様繰り返し単位において、縦方向フレームの縦方向ループ数は３６個であり、横方向フレームのループ数は３６個であり、各特性パラメータについては表１を参照のこと。
【００４１】
実施例１０
１００Ｄ−１４４ｆ−全つや消しダクロンＦＤＹ（東麗合成繊維（南通）有限公司製）を選択使用して格子フレームの外観糸とし、３０Ｄ−２４ｆ−全つや消しダクロンＦＤＹ（東麗合成繊維（南通）有限公司製）を充填領域の外観糸とし、３２Ｇの日本福原シングル丸編み機において、３６口が１つのサイクルである組織で編成を行い、本発明の軽量薄手ニット生地を得る。そのうち、奇数口および第３６口は１００ＤのダクロンＦＤＹであり、かつ、第３５、３６口がすべてループ形成することで格子の横方向フレームを形成し、他の奇数口の第１針はループ形成であり、残りの針数はミス・タックをサイクルとして格子の縦方向フレームを形成し；偶数口は３０ＤのダクロンＦＤＹであり、かつ、第１針はミスであり、残りはすべてループ形成して格子の充填領域の外観糸を形成する。
【００４２】
得られた生地の目付は９０ｇ／ｍ２であり、破裂強度は３６０ＫＰａであり、強度軽量指数は０．２５ｇ／ｍ２・ｋｐａであり；１つの格子模様繰り返し単位において、縦方向フレームのループ数は１８個であり、横方向フレームのループ数は１８個であり、各特性パラメータについては表１を参照のこと。
【００４３】
実施例１１
８０Ｄ−４８ｆ−全つや消しダクロンＦＤＹ（東麗合成繊維（南通）有限公司製）を選択使用して格子フレームの外観糸とし、６０Ｄ−３６ｆ−全つや消しダクロンＦＤＹ（東麗合成繊維（南通）有限公司製）を充填領域の外観糸とし、３２Ｇの日本福原シングル丸編み機において、７２口が１つのサイクルである組織で編成を行い、本発明の軽量薄手ニット生地を得る。そのうち、奇数口および第７２口は８０ＤのダクロンＦＤＹであり、かつ、第７１、７２口がすべてループ形成することで格子の横方向フレームを形成し、他の奇数口の第１針はループ形成であり、残りの針数はミス・タックをサイクルとして格子の縦方向フレームを形成し；偶数口は６０ＤのダクロンＦＤＹであり、かつ、第１針はミスであり、残りはすべてループ形成して格子の充填領域の外観糸を形成する。
【００４４】
得られた生地の目付は８８ｇ／ｍ２であり、破裂強度は３５６ＫＰａであり、強度軽量指数は０．２５ｇ／ｍ２・ｋｐａであり；１つの格子模様繰り返し単位において、縦方向フレームのループ数は３６個であり、横方向フレームのループ数は３６個であり、各特性パラメータについては表１を参照のこと。
【００４５】
実施例１２
７０Ｄ−４８ｆ−全つや消しダクロンＦＤＹ（東麗合成繊維（南通）有限公司製）を選択使用して格子フレームの外観糸とし、１００Ｓのコームドコットン糸（江蘇無錫第一棉紡廠製）を充填領域の外観糸とし、３２Ｇの日本福原シングル丸編み機において、７２口が１つのサイクルである組織で編成を行い、本発明の軽量薄手ニット生地を得る。そのうち、奇数口および第７２口は７０Ｄのダクロン糸であり、かつ、第７１、７２口がすべてループ形成して格子の横方向フレームを形成し、他の奇数口の第１針はループ形成であり、残りの針数はミス・タックをサイクルとして格子の縦方向フレームを形成し；偶数口は１００Ｓのコームドコットン糸であり、かつ、第１針はミスであり、残りすべてがループ形成することで格子の充填領域の外観糸を形成する。
【００４６】
得られた生地の目付は７０ｇ／ｍ２であり、破裂強度は３３５ＫＰａであり、強度軽量指数は０．２１ｇ／ｍ２・ｋｐａであり；１つの格子模様繰り返し単位において、縦方向フレームのループ数は３６個であり、横方向フレームのループ数は３６個であり、各特性パラメータについては表１を参照のこと。
【００４７】
比較例１
３０Ｄ−２４ｆ−全つや消しナイロンＦＤＹ（東麗合成繊維（南通）有限公司製）を選択使用して格子フレームの外観糸とし、２０Ｄ−１２ｆ−半つや消しナイロンＦＤＹ（東麗合成繊維（南通）有限公司製）を充填領域の外観糸とし、３２Ｇの日本福原シングル丸編み機において２口が１つのサイクルである組織で編成を行い、軽量薄手ニット生地を得る。そのうち、第１口は３０ＤのナイロンＦＤＹであり、かつ、あらゆる針数がすべてループ形成することで格子の横方向フレームを形成し、次のサイクルにおける第１針のループ形成が格子の縦方向フレームを形成しており；第２口は２０ＤのナイロンＦＤＹであり、かつ、第１針はミスであり、その他の針数がループ形成して格子充填領域の外観糸を形成する。
【００４８】
得られた生地の目付は９８ｇ／ｍ２であり、破裂強度は３１５ＫＰａであり、強度軽量指数は０．３１ｇ／ｍ２・ｋｐａであり；１つの格子模様繰り返し単位において、縦方向フレームのループ数は２個であり、横方向フレームのループ数は４個であり、各特性パラメータについては表１を参照のこと。
【００４９】
比較例２
１００Ｄ−３６ｆ−全つや消しナイロンＦＤＹ（東麗合成繊維（南通）有限公司製）を選択使用して格子フレームの外観糸とし、６０Ｄ−３６ｆ−全つや消しナイロンＦＤＹ（東麗合成繊維（南通）有限公司製）を充填領域の外観糸とし、３２Ｇの日本福原シングル丸編み機において、７２口が１つのサイクルである組織で編成を行い、軽量薄手ニット生地を得る。そのうち、奇数口および第７２口は１００ＤのナイロンＦＤＹであり、かつ、第７１、７２口がすべてループ形成して格子の横方向フレームを形成し、他の奇数口の第１針はループ形成であり、残りの針数はミス・タックをサイクルとして格子の縦方向フレームを形成し；偶数口は６０ＤのナイロンＦＤＹであり、かつ、第１針はミスであり、残りすべてがループ形成することで格子の充填領域の外観糸を形成する。
【００５０】
得られた生地の目付は１１３ｇ／ｍ２であり、破裂強度は３８０ＫＰａであり、強度軽量指数は０．３０ｇ／ｍ２・ｋｐａであり；１つの格子模様繰り返し単位において、縦方向フレームのループ数は３６個であり、横方向フレームのループ数は３６個であり、各特性パラメータについては表１を参照のこと。
【００５１】
比較例３
３０Ｄ−２４ｆ−全つや消しダクロンＦＤＹ（東麗合成繊維（南通）有限公司製）を選択使用して格子フレームの外観糸とし、２０Ｄ−１２ｆ−半つや消しダクロンＦＤＹ（東麗合成繊維（南通）有限公司製）を充填領域の外観糸とし、３２Ｇの日本福原シングル丸編み機において２口が１つのサイクルである組織で編成を行い、軽量薄手ニット生地を得る。そのうち、第１口は３０ＤのダクロンＦＤＹであり、かつ、あらゆる針数がすべてループ形成して格子の横方向フレームを形成し、次のサイクルにおける第１針のループ形成が格子の縦方向フレームを形成しており；第２口は２０ＤのダクロンＦＤＹであり、かつ、第１針はミスであり、その他の針数がループ形成して格子充填領域の外観糸を形成する。
【００５２】
得られた生地の目付は１０３ｇ／ｍ２であり、破裂強度は３０２ＫＰａであり、強度軽量指数は０．３４ｇ／ｍ２・ｋｐａであり；１つの格子模様繰り返し単位において、縦方向フレームのループ数は２個であり、横方向フレームのループ数は４個であり、各特性パラメータについては表１を参照のこと。
【００５３】
比較例４
１００Ｄ−３６ｆ−全つや消しダクロンＦＤＹ（東麗合成繊維（南通）有限公司製）を選択使用して格子フレームの外観糸とし、６０Ｄ−３６ｆ−全つや消しダクロンＦＤＹ（東麗合成繊維（南通）有限公司製）を充填領域の外観糸とし、３２Ｇの日本福原シングル丸編み機において、７２口が１つのサイクルである組織で編成を行い、軽量薄手ニット生地を得る。そのうち、奇数口および第７２口は１００ＤのダクロンＦＤＹであり、かつ、第７１、７２口がすべてループ形成して格子の横方向フレームを形成し、他の奇数口の第１針はループ形成であり、残りの針数はミス・タックをサイクルとして格子の縦方向フレームを形成し；偶数口は６０ＤのダクロンＦＤＹであり、かつ、第１針はミスであり、残りはすべてループ形成して格子の充填領域の外観糸を形成する。
【００５４】
得られた生地の目付は１１６ｇ／ｍ２であり、破裂強度は３６１ＫＰａであり、強度軽量指数は０．３２ｇ／ｍ２・ｋｐａであり；１つの格子模様繰り返し単位において、縦方向フレームのループ数は３６個であり、横方向フレームのループ数は３６個であり、各特性パラメータについては表１を参照のこと。
【００５５】
比較例５
８０Ｓのコームドコットン糸（江蘇無錫第一棉紡廠製）を選択使用して格子フレームの外観糸とし、１００Ｓのコームドコットン糸（江蘇無錫第一棉紡廠製）を充填領域の外観糸とし、３２Ｇの日本福原シングル丸編み機において２口が１つのサイクルである組織で編成を行い、軽量薄手ニット生地を得る。そのうち、第１口は８０Ｓのコームドコットン糸であり、かつ、あらゆる針数がすべてループ形成して格子の横方向フレームを形成し、次のサイクルにおける第１針のループ形成が格子の縦方向フレームを形成し；第２口は１００Ｓのコームドコットン糸であり、かつ、第１針はミスであり、その他の針数がループ形成して格子充填領域の外観糸を形成する。
【００５６】
得られた生地の目付は１０１ｇ／ｍ２であり、破裂強度は３４０ＫＰａであり、強度軽量指数は０．３０ｇ／ｍ２・ｋｐａであり；１つの格子模様繰り返し単位において、縦方向フレームのループ数は２個であり、横方向フレームのループ数は４個であり、各特性パラメータについては表１を参照のこと。
【００５７】
比較例６
６０Ｓのコームドコットン糸（江蘇無錫第一棉紡廠製）を選択使用して格子フレームの外観糸とし、８０Ｓのコームドコットン糸（江蘇無錫第一棉紡廠製）を充填領域の外観糸とし、３２Ｇの日本福原シングル丸編み機において、７２口が１つのサイクルである組織で編成を行い、軽量薄手ニット生地を得る。そのうち、奇数口および第７２口は６０Ｓのコームドコットン糸であり、かつ、第７１、７２口はすべてループ形成して格子の横方向フレームを形成し、他の奇数口の第１針はループ形成であり、残りの針数はミス・タックをサイクルとして格子の縦方向フレームを形成し；偶数口は８０Ｓのコームドコットン糸であり、かつ、第１針はミスであり、残りはすべてループ形成して格子の充填領域の外観糸を形成する。
【００５８】
得られた生地の目付は１１２ｇ／ｍ２であり、破裂強度は３４１ＫＰａであり、強度軽量指数は０．３３ｇ／ｍ２・ｋｐａであり；１つの格子模様繰り返し単位において、縦方向フレームのループ数は３６個であり、横方向フレームのループ数は３６個であり、各特性パラメータについては表１を参照のこと。
【００５９】
比較例７
８０Ｓのビスコース短繊維糸（江蘇張家港和華紡織有限公司製）を選択使用して格子フレームの外観糸とし、１００Ｓのビスコース短繊維糸（江蘇張家港和華紡織有限公司製）を充填領域の外観糸とし、３２Ｇの日本福原シングル丸編み機において、２口が１つのサイクルである組織で編成を行い、軽量薄手ニット生地を得る。そのうち、第１口は８０Ｓのビスコース短繊維糸であり、かつ、あらゆる針数がすべてループ形成して格子の横方向フレームを形成し、次のサイクルにおける第１針のループ形成が格子の縦方向フレームを形成しており；第２口は１００Ｓのビスコース短繊維糸であり、かつ、第１針はミスであり、その他の針数がループ形成して格子充填領域の外観糸を形成する。
【００６０】
得られた生地の目付は９９ｇ／ｍ２であり、破裂強度は３３０ＫＰａであり、強度軽量指数は０．３０ｇ／ｍ２・ｋｐａであり；１つの格子模様繰り返し単位において、縦方向フレームのループ数は２個であり、横方向フレームのループ数は４個であり、各特性パラメータについては表１を参照のこと。
【００６１】
比較例８
６０Ｓのビスコース短繊維糸（江蘇張家港和華紡織有限公司製）を選択使用して格子フレームの外観糸とし、８０Ｓのビスコース短繊維糸（江蘇張家港和華紡織有限公司製）を充填領域の外観糸とし、３２Ｇの日本福原シングル丸編み機において、７２口が１つのサイクルである組織で編成を行い、軽量薄手ニット生地を得る。そのうち、奇数口および第７２口は６０Ｓのビスコース短繊維糸であり、かつ、第７１、７２口はすべてループ形成して格子の横方向フレームを形成し、他の奇数口の第１針はループ形成であり、残りの針数はミス・タックをサイクルとして格子の縦方向フレームを形成し；偶数口は８０Ｓのビスコース短繊維糸であり、かつ、第１針はミスであり、残りはすべてループ形成して格子の充填領域の外観糸を形成する。
【００６２】
得られた生地の目付は１０５ｇ／ｍ２であり、破裂強度は３２３ＫＰａであり、強度軽量指数は０．３３ｇ／ｍ２・ｋｐａであり；１つの格子模様繰り返し単位において、縦方向フレームのループ数は３６個であり、横方向フレームのループ数は３６個であり、各特性パラメータについては表１を参照のこと。
【００６３】
【表１】
2017516925.tif 000003
【００６４】
実施例１と実施例２から、フレームおよび充填領域の糸の繊度が大きくなるほど、得られる生地の目付が大きくなり、破裂強度が高くなるほど、その総合的な結果は、強度軽量指数の数値が小さくなるというものであることが分かる。実施例１と実施例４、実施例２と実施例５から、フレームの外観糸の繊度、充填領域の外観糸の繊度および格子模様繰り返しのフレームのループ数が同じであるとき、用いられる繊維原料がナイロンである場合の方が、用いられる繊維原料がダクロンである場合の強度軽量指数の数値よりも小さいことが分かる。
【００６５】
実施例６と実施例７から、１つの格子模様サイクルにおいて、フレームのループ数が少ないほど、得られる生地の目付が大きくなり、破裂強度が大きいほど、その総合的な結果は、強度軽量指数の数値が大きくなるというものであることが分かる。
【００６６】
実施例１０、１１から、フレームの縦方向ループ数が３〜３６個であり、横方向ループ数が５個以上であるとき、フレームまたは充填領域で用いられる糸の繊度が高めであっても、充填領域またはフレームで用いられる糸の繊度が低めでさえあれば、得られる生地の目付および破裂強度が要求を満たすことができることが分かる。
【００６７】
比較例１、比較例３、比較例５、比較例７から、フレームの縦方向ループが３個未満であり、横方向ループが５個未満であるとき、得られる生地の破裂強度は高めだが、目付が比較的大きいことが分かる。
【符号の説明】
【００６８】
ＡＡ：フレーム
ＢＢ：充填領域
【図１】
2017516925.tif 000004
【国際調査報告】
2017516925.tif 000005
2017516925.tif 000006
2017516925.tif 000007
2017516925.tif 000008